(57)【要約】  本発明は磁気共鳴損失のピークを有する磁気スクリーニング手段を備える電子デバイスに関し、このスクリーニング手段は、磁性繊維（１３，４５）から成る少なくとも一つのアセンブリ（１２，４４）の周りに巻き付く金属ワイヤから成る少なくとも一つのセグメント（１０，４６）から構成される少なくとも一つの誘導巻線を含む。【選択図】    図１
2007516590.tif 000002
【特許請求の範囲】
【請求項１】
共鳴磁気損失のピークを有する磁気スクリーニング手段を備える電子デバイスであって、磁気スクリーニング手段は、磁性繊維（１３，４５）から成る少なくとも一つのアセンブリ（１２，４４）の周りに巻き付く金属ワイヤから成る少なくとも一つのセグメント（１０，４６）から構成される少なくとも一つの誘導巻線を含むことを特徴とする、電子デバイス。
【請求項２】
磁性繊維（１３，４５）はガラスによって鞘状に被覆される請求項１記載のデバイス。
【請求項３】
金属ワイヤの直径は５μｍ〜１ｍｍの範囲であり、このワイヤの長さは０．００１ｍｍ〜２０ｃｍの範囲であり、巻線の一巻きの表面積は０．０１ｍｍ２〜１ｃｍ２の範囲であり、そして巻線の巻数は０．５〜５０である、請求項１記載のデバイス。
【請求項４】
各セグメントは金属ワイヤから成る複数の重ね巻線を含む請求項１記載のデバイス。
【請求項５】
これらの重ね巻線は反対方向に巻かれる請求項４記載のデバイス。
【請求項６】
各セグメント（１０，４６）は０〜５０ｍｍの範囲の長さを有し、隣接セグメント（１０，４６）の間の距離は０〜５０ｍｍの範囲である、請求項１記載のデバイス。
【請求項７】
異なる特性を有する少なくとも２つの誘導性セグメントを組み合わせる請求項１記載のデバイス。
【請求項８】
磁気特性または電気特性を持たない少なくとも一つの紡織糸を含み、この紡織糸により繊維を正規の位置（１３，４５）に確実に保持する、請求項１記載のデバイス。
【請求項９】
導電性セグメントを構成する非導電ワイヤを備える請求項１記載のデバイス。
【請求項１０】
導電ワイヤを磁性繊維から成るアセンブリに沿うように形成し、この場合、導電ワイヤ及び磁性繊維から成るアセンブリを、樹脂に埋め込むことにより固定し、そして導電ワイヤを所望の位置で区分することにより誘導性セグメントを形成する、請求項１記載のデバイス。
【請求項１１】
導電ワイヤ及び磁性繊維から成るアセンブリを溝により区分する請求項１０記載のデバイス。
【請求項１２】
溝はワイヤの直径に等しい深さを有し、かつ０．１〜５０ｍｍの範囲の長さに渡って設ける、請求項１１記載のデバイス。
【請求項１３】
スクリーニングワイヤ（１２）はケーブル（３２）のコアに巻き付ける、請求項１ないし１２のいずれか一項に記載のデバイス。
【請求項１４】
少なくとも一つのスクリーニング層（４０）は、磁気分極の方向に従った少なくとも一つの干渉を生じさせるケーシング（４１）の上に配置され、スクリーニングワイヤを各層に形成し、このスクリーニングワイヤをこの干渉の磁界に平行に配置することにより干渉が減衰するようにする、請求項１記載のデバイス。
【請求項１５】
誘導性セグメント（４６）はスクリーニングワイヤ（４４）の上に周期間隔で配置され、各スクリーニング層（４０）におけるスクリーニングワイヤの分布自体も周期的な構成となる、請求項１４記載のデバイス。
【請求項１６】
２つのスクリーニング層（４０，４０’）を備える請求項１４記載のデバイス。
【請求項１７】
第１層（４０）は第１の磁界分極に関する干渉を処理し、そして他方の磁界分極に関する干渉は処理せず、第２層（４０’）は第２の磁界分極に関する干渉を処理し、この第２層のスクリーニングワイヤを一定の間隔で区分して（５３）、磁性繊維の導電率に関連する反射効果を除去する、請求項１６記載のデバイス。
【発明の詳細な説明】
【技術分野】
【０００１】
本発明は、磁気共鳴損失のピークを有する磁気スクリーニング手段を備える電子デバイスに関する。
【背景技術】
【０００２】
公知の技術による電子デバイスはその性能を、デバイスの動作を妨害する干渉を抑えることにより大きく改善することができる。
このような結果を得るための第１の解決方法は、この干渉を伝送するケーブル、干渉が前記電子デバイスに及ぶようにしてしまう接続、そして接続を生じさせる回路を、ファラデーケージの原理を使用して、すなわち入射干渉を外部に向かって反射するシースまたはケーシングを使用してスクリーニングすることである。しかしながら、この解決方法では、スクリーニング手段の内部から発する干渉が電子デバイスに跳ね返ってくる。
【０００３】
第２の解決方法は、干渉を減衰させる、または完全に抑制することである。このときの頼みの綱は磁気損失のピークを有する材料であり、この材料は電磁気放出を減衰させる。
１０ｋＨｚ〜３ＧＨｚの範囲の周波数では、軟磁性材料（強磁性酸化物、強磁性金属）が特に有効である。しかしながら、シースまたはケーシングを形成することによりこのような材料に可撓性を持たせて構造への追従性を良くすると、これらの材料を使用する普通の技術、すなわち強磁性酸化物をシンタリングする、強磁性金属を鋳造する技術を使用することができなくなる。従って、使用する強磁性材料は多くの場合、磁性粒子、薄い鉄片、及び金属ワイヤ、金属繊維、及び金属生地を含有するエラストマーにより構成される。
【０００４】
高周波数（通常、１〜１０００ＭＨｚ）を実現するためには、これらの材料特有の形状寸法（厚さ、半径など）を分割してこれらの材料の金属特性（表皮効果）によって悪影響が生じないようにする必要がある。アモルファス状態またはナノ結晶状態の強磁性金属の非常に大きな比抵抗がこのような周波数には特に好ましい。
このような材料を微細粉末として使用するのは好ましくない、というのは、これらの粉末の形状異方性によってこれらの粉末の周波数特性が全体的に高くなるからである。非常に小さい寸法（紡織糸、リボン、薄層、薄板、粉末など）を有する種々の市販のソフト強磁性材料がこのような用途に特に適する。
【０００５】
非常に小さい寸法のソフト強磁性材料を使用した例は、この記述の最後の参考文献[１]及び[２]に掲載されており、これらの文献では、強磁性粉末がエラストマーに添加される形で使用されている。文献[３]に記載されているように、ガラスによって鞘状に被覆された強磁性繊維は、磁気弾性結合定数（磁気歪）が負の場合に、繊維に平行な方向に透磁性を有する。従って、これらの強磁性繊維は特に次の点で有望である。
・金属直径が波長に対して短い。
・これらの繊維のガラス製鞘は電気絶縁を可能にする。
・これらの繊維は「Ｔａｙｌｏｒ  Ｕｌｉｔｏｖｓｋｙ」と呼ばれる公知技術による方法を使用して容易に形成することができる。
・これらの繊維の機械的特性によって紡織術から、またはケーブルの電気的布線（包装、製織、ニッティングなど）から派生した技術による処理が可能になる。
従ってこれらの強磁性繊維はフィルタケーブルに、例えば文献[４]及び[５]に記載されている低域通過フィルタに使用することができる。しかしながらこれらの文献によれば、ピーク周波数としての磁気損失位置を制御するのが難しく、かつコストが高く付く、というのは、このような制御には合金変更、製造プロセスのパラメータ変更、または文献[６]に記載されているように形成後の処理が必要になるからである。
【０００６】
一般的に、材料を所定周波数でスクリーニングし、そして不良を取り除くことによってどの程度の効果がもたらされるかは、基本的に、これらの材料の磁気損失によって、すなわち透磁率虚部によって調整する。実際、磁性材料は通常、透磁率虚部を有し、この透磁率虚部は一のピークを有し、このピークの共振周波数及び共振帯域は材料特性に関連付けることができる。従って、共振周波数の調整は、材料の性能及び特性を操作することによって可能になる。他方、強磁性材料では吸収線の幅は常に５００ＭＨｚよりも大きいが、この幅は、５００ＭＨｚよりも狭い周波数帯域を除去し、かつ残りの周波数帯域の信号を通過させることが望ましい場合には問題となる。
本発明の目的は、この問題を次のような方法により解決することを提案することにある。すなわち、この方法によれば、狭帯域が従来の材料に対して必要であるのでフィルタリングが一層効果的である、または所定周波数においてフィルタリング効果が小さい材料が必要となる場合に、磁気損失ピーク幅を最大１ＭＨｚのオーダーの値にまで調整し、共振周波数を容易に一定に維持し、さらに磁気損失の最大値を非常に大きくすることが可能になる。
【発明の開示】
【０００７】
本発明は、磁気共鳴損失のピークを有する磁気スクリーニング手段を備える電子デバイスに関するものであり、この磁気スクリーニング手段は、少なくとも一組の磁性繊維の周りに巻き付く金属ワイヤから成る少なくとも一つのセグメントから構成される少なくとも一つの誘導巻線を含むことを特徴とする。
磁性繊維はガラスで被覆することができる。誘導巻線を形成する金属ワイヤの直径は５μｍ〜１ｍｍの範囲の値とすることができる。このワイヤの長さは０．００１ｍｍ〜２０ｃｍの範囲の値とすることができる。巻線の一巻きの表面積は０．０１ｍｍ２〜１ｃｍ２の範囲の値とすることができる。巻線の巻数は０．５〜５０の範囲の値とすることができる。各セグメントは金属ワイヤから成る複数の重ね巻線を含むことができる。これらの重ね巻線は反対方向に形成することができる。一のセグメントが延びる長さは０〜５０ｍｍの範囲の値とすることができる。２つの隣接誘導性セグメントの間の距離は０〜５０ｍｍの範囲の値とすることができる。異なる特性を有する少なくとも２つの誘導性セグメントを組み合わせることができる。磁気特性または電気特性を持たない少なくとも一つの紡織糸を使用して繊維を正規の位置に保持することができる。導電性セグメントを構成する非導電糸を使用することができる。成形した導電ワイヤを使用することができ、この場合、導電ワイヤ及び磁性繊維から成るアセンブリを、樹脂に埋め込むことにより固定することができ、導電ワイヤを所望の位置で区分することにより誘導性セグメントを形成する。導電ワイヤ及び磁性繊維から成るアセンブリは溝により区分することができ、この場合、溝はワイヤの直径に等しい深さを有し、そして例えば０．１〜５０ｍｍの範囲の長さに渡って設ける。
【０００８】
第１の実施形態では、ワイヤはケーブルのコアに巻き付ける。
第２の実施形態では、少なくとも一つのスクリーニング層は、磁気分極の方向に従った少なくとも一つの干渉を生じさせるケーシングの上に配置される。スクリーニングワイヤは各層に配置し、このスクリーニングワイヤを干渉磁界に平行に配置することにより干渉が減衰するようにする。誘導性セグメントは周期間隔で配置することができ、各スクリーニング層におけるスクリーニングワイヤの分布自体も周期的な構成とする。２つのスクリーニング層を使用することができ、第１層は第１の磁界分極に関する干渉を処理し、そして他方の磁界分極に関する干渉は処理せず、そして第２層は第２の磁界分極に関する干渉を処理し、この第２層のスクリーニングワイヤを一定の間隔で区分して磁性繊維の導電率に関連する反射効果を除去する。
【実施例】
【０００９】
図１に示すような本発明のデバイスでは、スクリーニング手段を構成する金属ワイヤの少なくとも一つのセグメント１０を、例えばラッピング法（ｗｒａｐｐｉｎｇ  ｔｅｃｈｎｉｑｕｅ）により、磁性繊維１３から成るアセンブリにより構成されるワイヤ１２に巻き付ける。従って、このタイプの幾つかのセグメントは、例えば一定の方法でワイヤ１２に巻き付けることができる。
【００１０】
磁性繊維１３は、前に述べた利点によりガラスによって鞘状に被覆された強磁性繊維とすることができる。強磁性繊維の合金がワイヤ１２に平行な方向に高い透磁率を有するように選択されるこのような強磁性繊維は、基礎磁性材料を構成する。このような繊維に関する設計ルールは参考文献[７]及び[８]に示されている。
セグメント１０は共振誘導巻線の一部として機能する。これらの巻線の電気特性及び形状特性、導電率、直径、長さ、及び巻きピッチによって磁気損失ピークの周波数位置及び幅が規定される。
【００１１】
ワイヤ１１の導電率は、例えば誘電素子の抵抗に影響を及ぼす。すなわち、このワイヤの導電率が大きくなるとピークが狭くなる。抵抗率（導電率の逆数）は使用する合金の特性の関数として大きく変化する。現時点では、ワイヤは次のような単位長当たりの抵抗を有することが判明している。
−５３５．５オーム／ｍ（例えば、IsabellenHuette Heusler GmbH Company製の直径が５０μｍのＩｓａ  Ｃｈｒｏｍ  ８０）
−１６９オーム／ｍ（例えば、IsabellenHuette Heusler GmbH Company製の直径が５０μｍのＲｅｓｉｓｔｈｅｒｍ）
−４０オーム／ｃｍ（例えば、IsabellenHuette Heusler GmbH Company製の直径が５０μｍの９９．６％純度のニッケル）
−３．５７オーム／ｃｍ（例えば、IsabellenHuette Heusler GmbH Company製の直径が８０μｍのＥ−Ｋｕｐｆｅｒ銅）
【００１２】
ワイヤ１１の直径及びワイヤが形成する巻き面積（巻数×一巻き当たりの表面積）は巻線のインダクタンスに影響を及ぼす。ワイヤが細くなり、かつ巻き面積が大きくなると、巻線の共振周波数が低くなる。
ワイヤ径は、例えば５μｍ〜１ｍｍの範囲とすることができる。各セグメント１０において巻き付けるワイヤ１１の長さは０．００１ｍｍ〜２０ｃｍの範囲とすることができる。一巻き当たりの表面積は、０．０１ｍｍ２〜１ｃｍ２の範囲とすることができる。各セグメント１０の巻数は０．５〜５０の範囲とすることができる。反対方向に巻くことができる複数の重ね巻線は各セグメント１０を構成することができる。各セグメントの巻線が延びる範囲の長さは０〜５０ｍｍとすることができる。２つの隣接する誘導性セグメント１０の間の距離は０（連続して見えるセグメント）〜５０ｍｍの範囲とすることができる。異なる誘導性セグメント１０は、透磁率虚部の２つ以上のピークを有する磁気損失スペクトルが生成されるような異なる特性を有することができる。
【００１３】
誘導性セグメント１０の巻線を磁性繊維１３から成るアセンブリの周りに形成するために使用する技術はラッピング（wrapping）技術に関連し、このラッピング技術は紡織糸に多用される仕上げ技術である。ラッピングパラメータ（ラッピングワイヤの数、ラッピングの向き（ＳまたはＺ）、及びワイヤ上のラッピングのピッチ）は変数であり、これらの変数によって異なる特性を有する誘導性セグメント１０を実現することができる。例えば、２つのワイヤが反対方向に巻かれるようにラッピングを行なうと、巻線の長さを増やすことなく巻線の誘導効果を大きくし、そして巻線に平行な電界との誘導巻線の結合を変更することができる。繊維１３を正規の位置に保持する機能は、磁気特性または電気特性を持たない１本以上の紡織糸によって提供される。ワイヤ１２の機械強度を高めるように繊維１３を大きく捻じることができる（繊維を切断しても、繊維は捻じりによって「互いに折り重なっている」のでワイヤの全体的な強度は下がらない）。
【００１４】
図２に示すラッピング装置では、ワイヤ１２は、ボビン２０から２つのブッシング２１及び２２を通過した後に搬送されてくる複数の磁性繊維１３を纏めることにより得られる。回転方向２４を有し、移動コーム（図示せず）と組み合わされ、変位２８に直交に移動する巻き取りボビン２３は、回転ホイール２５を通過した後の前記ワイヤ１２から構成されるワイヤ２９を巻き取ることができ、ワイヤ１１は回転ホイールに巻き付いた後に回転２７しているラッピングボビン２６から搬送される。
誘導性セグメント１０はラッピング前に、例えばこれらの導電性セグメント１０を構成する非導電糸を予め作製しておくことにより形成することができる。この非導電糸は、例えば導電塗料が塗布された紡織糸とすることができ、この糸は繊維１３をラップする（包む）ように作用する。次にセグメント１０は繊維１３を正規の位置に保持するように作用する。
【００１５】
繊維１３に対するラッピングは、導電ワイヤ１１を使用し、このようにして得られるワイヤ１２を成形し、例えばアセンブリを樹脂に埋め込むことによりアセンブリを確実に固定し、そして導電ワイヤを所望位置に区分して誘導性セグメント１０を実現することにより行なうこともできる。
導電ワイヤ１１及び磁性繊維１３から成るアセンブリを区分するために、長さが０．１〜５０ｍｍの溝を設けることができ、この場合、磁性繊維の長さは０．１〜５０ｍｍの範囲となる。
【００１６】
本発明の第１の実施形態では、上のようにして得られるワイヤ１２をラッピング材料またはフィルタリング材料として成形するが、この成形は図３に示すようにワイヤをケーブル３２のコアに巻き付けることにより行なう。使用する周波数帯域に基づくこのケーブル３２の減衰仕様に従って、スクリーニングワイヤ１２を形成するが、このワイヤの導電性セグメント１０はこの仕様に準拠する。このようなケーブル３２により生じる磁界は等方放射状であるので、スクリーニングワイヤ１２の利用効率を上げるために、ワイヤ１２による磁界の吸収効果が最適化されるようにスクリーニングワイヤをケーブル３２の周りに巻き付ける。従って、このワイヤ１２を、外側層３３も備えるこのケーブル３２の内部構造３１の周りに巻き付ける。
【００１７】
図４に示す第２の実施形態では、本発明によるスクリーニング層４０をゾーン４３の４２の方向に干渉を受けるケーシング４１の上に配置して、干渉の除去を可能にすることによってケーシングのスクリーニングを行なう。磁性繊維４５から構成されるスクリーニングワイヤ４４は干渉磁界に平行に配置して干渉を減衰させる。各々が３巻数４７を有する構成の８つの誘導性セグメント４６は、これらのスクリーニングワイヤ４４の周りに巻き付ける。これらの誘導性セグメント４６の密度は、説明を分かり易くするために図示のように低くしている。しかしながら、セグメントの密度は実際には大きな値を採り得る（例えば継ぎ目パターンの数だけ設ける）。一例として図４に示すように、誘導性セグメント４６はスクリーニングワイヤ４４上に周期間隔で設け、そしてスクリーニング層４０内部でのこれらのセグメントの分布も周期的構成とする。セグメント４６は同じ横軸ｘに沿って（ワイヤに平行に）配置される。
【００１８】
スクリーニング効率を高めるために、複数のスクリーニング層を重ね合わせることができる。従って図５に示すように、２層スクリーニング構造を図５Ｂに示すように使用して図５Ａに示すケーシング５０の上にこの構造を搭載することができ、この場合、生じる干渉は２つの磁気分極の方向に成分を有する。ゾーン５１及び５２は、それぞれ磁気分極Ｈ１及び磁気分極Ｈ２に伴う干渉に晒されるゾーンである。各スクリーニング層は一方の磁気分極に関連する干渉を処理して他方の磁気分極に関連する干渉は処理せず、そして他方の層は他方の磁気分極に関連する干渉を処理する。下部透過層４０’を形成するために、この層のスクリーニングワイヤ４４’を、例えば溝５３を使用して定間隔に区分して磁性繊維４５’の導電率に関連する反射効果を除去する。このような切込みは、誘導性セグメント４６’を形成するために使用する導電性ラッピングワイヤに設ける切込みと同時に設けることができる。このような溝５３によって第２層４０’は確実に磁気分極Ｈ２に関連する電界を通すことができる。
【００１９】
磁性材料の周りに形成される巻線は既に、例えば文献［９］に提案されている。
強磁性繊維の軸に沿った導電特性によってマイクロ波周波数での動作が変わる。この結果、誘電率に対する共鳴干渉が無くなる。導電性セグメントによって周波数応答（帯域、吸収ピークの位置）の調整（ラッピングピッチ、巻き数など）が可能になることにより、同じ周波数帯域での２つの磁気分極の方向における吸収が可能になる。
【００２０】
第１の実施例では、一連の強磁性繊維を使用し、Ｔａｙｌｏｒ  Ｕｌｉｔｏｖｓｋｙプロセスを使用してガラスによって鞘状に被覆する。これらの繊維は、直径が４マイクロメートルの市販のソフトアロイ及び２マイクロメートル厚さのガラス鞘により作製される。図１に示すように、銅ワイヤを繊維１３の周りに巻き付けて試料を形成し、この試料の透磁率をマイクロ波特性試験評価法により測定する。銅ワイヤは直径が５０μｍのエナメル銅ワイヤであり、この銅ワイヤは一定長さ毎に区分して６．２ｍｍの長さ周期を有する導電ワイヤセグメント群を形成し、この場合、溝の長さは０．６ｍｍに形成する。巻き面積は１ｍｍ２である。これらのセグメントの長さは８０ｍｍである。ラッピングピッチは０．４ｍｍである。図６は、導電性セグメントを含まないこのような試料の透磁率虚部Ｐｉの曲線６０、及び本発明による導電性セグメントを含むこのような試料の透磁率Ｐｉの曲線６１を示している。透磁率Ｐｉの共鳴ピークの位置は、誘導性セグメントに起因して１．２ＧＨｚから０．２ＧＨｚに移動し、他方、半分の高さでの帯域幅Δｆは７６８ＭＨｚから６８ＭＨｚに変化している。比ｆ／Δｆがフィルタの選択性として定義される場合、この比は１．５から３になるので２倍となっている。
【００２１】
第２の実施例では、周波数帯域をフィルタリングにより制限するために、本発明によるスクリーニングをどれ程容易に使用することができるかを示すために、前に用意した試料を使用するが、この場合の試料では、誘導性セグメントの長さは２０ｍｍ、そしてラッピングピッチは１．５ｍｍとする。最大損失のピークの位置は、誘導性セグメントに起因して１．２ＧＨｚ（誘導性セグメントを含まない場合の曲線６２）から０．８ＧＨｚ（誘導性セグメントを含む場合の曲線６３）に移動し、他方、半分の高さでの帯域幅は７６８ＭＨｚから４００ＭＨｚに変化しているので、フィルタの選択性が１．５から２になっている。
【００２２】
参考文献
［１］Documentation Tokin http://www.nec-tokin.com
［２］欧州特許第１，１４３，４５８号
［３］"High frequency losses of ferromagnetic wires near the gyromagnetic resonance". S. Deprot, A.-L. Adenot, F. Bertin, E. Herve and O. Acher (IEEE Trans. Magn, 37, 2404, 2001)
［４］国際公開公報ＷＯ  ００／６８９５９号
［５］国際公開公報ＷＯ  ００／３１７５３号
［６］"Frequency response engineering of CoFeNiBSi microwires in the GHz range". S. Deprot, A.-L. Adenot, F. Bertin, and O. Acher (J. Magn. Mater. 242, 247, 2002).
［７］"High frequency permeability of thin amorphous wires with various anisotropic fields". M.J. Malliavin, O. Acher, C. Boscher, F. Bertin and V.S. Larin (J. Magn. Magn. Mater. 196-197, 420, 1999)
［８］"Parallel permeability of ferromagnetic wires up to GHz frequencies". O. Acher, A.L. Adenot, S. Depcot. (J. Magn. Magn. Mater. 249, 264, 2002)
［９］"Resonance phenomena in chiral and chiroferrite one-dimensional media in the microwave band". G.A. Kraftmakher, Yu K. Yazantsev. (J. Comm. Tech. Elec. 44, 1393-1402, 1999).
【図面の簡単な説明】
【００２３】
【図１】本発明のデバイスを示している。
【図２】ラッピング装置を示している。
【図３】本発明によるデバイスの第１の実施形態を、スクリーニングを施したケーブルとして示している。
【図４】本発明によるデバイスの第２の実施形態を示している。
【図５】Ａ及びＢは、本発明によるデバイスの第２の実施形態を示している。
【図６】透磁率虚部を周波数の関数として表わす曲線を本発明によるデバイスの２つの異なる実施例の一つに関して示している。
【図７】透磁率虚部を周波数の関数として表わす曲線を本発明によるデバイスの２つの異なる実施例の他の一つに関して示している。
【図１】
2007516590.tif 000003
【図３】
2007516590.tif 000004
【図４】
2007516590.tif 000005
【図２】
2007516590.tif 000006
2007516590.tif 000007
【図６】
2007516590.tif 000008
【図７】
2007516590.tif 000009
【国際調査報告】
2007516590.tif 000010
2007516590.tif 000011
2007516590.tif 000012
2007516590.tif 000013
2007516590.tif 000014
2007516590.tif 000015